Cr 과 Al 의 양 을 변화 시킨 Ni 합금 을 아크 용해로 를 이용 하 여 제작 하 고 , 이 제작 한 Ni 합금 을 인발 가공 하 여 단면 형상 이 1 . 3 × 2 . 7 mm 의 사각형 을 가지 는 전극 모재 ( 10 ) 를 제작 하 였 다 . 상술 한 스파크 플러그 ( 1 ) 를 제작 한 경우 와 마찬가지 로 레이저 조사 에 의해서 직경 0 . 7 mm , 높이 1 . 0 mm , Pt - 20 질량 % Rh 합금 에 의해서 형성 된 귀금속 칩 ( 5 ) 을 상기 전극 모재 ( 10 ) 에 접합 시켜서 , 귀금속 칩 ( 5 ) 을 접합 시킨 접지 전극 ( 6 ) 을 제작 하 였 다 .